FR 2366410 A1 19780428 FR 7629227 A 19760929 La présente invention se rapporte d'une façon générale aux revêtements de sols et elle concerne plus particulièrement les revêtements pour sols sportifs. I1 est déjà connu de réaliser des revêtements de sols, destinés principalement à des sols sportif s, constitués par des granulés de caoutchouc enrobés avec une résine polyuréthane. Toutefois, les sols réalisés jusqu'ici à partir de ces consti tuants n'ont pas donné pleinement satisfaction, à la fois dans leur structure et dans leur état de surface, du fait qu'ils ne présentaient pas la souplesse associée à la résistance requise et que la résine polyuréthane fournissait à la surface du revê tement une condition glissante par temps de pluie. Le but de l'invention est de remédier aux inconvénients des revêtements de sols, notamment de sols sportifs, existants de ce type général et de créer un sol poreux qui soit à la fois suffisamment souple, suffisamment résistant et non glissant. Le revêtement de sol ainsi réalisé doit permettre no tamment la pratique de sports tels que le football, le hockey et d'une façon générale des sports pratiqués sur gazon. L'invention est matérialisée dans un revêtement de sol poreux, notamment pour sols sportifs, constitué par des granulés de caoutchouc enrobés avec une résine polyuréthane, caractérisé en ce que les granulés de caoutchouc sont constitués par un ca outchouc de grande souplesse présentant une bonne adhésivité pour la résine, et en ce que la surface du revêtement est'recou- verte d'une couche superficielle anti-glissante.' Suivant un mode de mise en oeuvre préférentiel, le ca caoutchouc utilisé est du caoutchouc butyl, qui présente les ca ractéristiques requises de souplesse et de faculté -'adhéreflce sur la résine polyuréthåne;;- - Le granulé de caoutchouc util-isé)peut av.oir des- granulé lométries allant par exemple de 1 à 4 ou de 2 à 5 mm, et on em plole-de préférence des granulés compris vers l'extrémité infé rieurs de cette fourchette granulométrique. - Les granulés de cette ~nature et de cette grosseur présentent une bonne souplesse, avec une faible élasticité, et adhèrent très bien sur la résine polyu réthane. Les granulés qui conviennent le mieux semblent être ceux produits à partir de pneumatiques de véhicules ou de cham bres à air en caoutchouc butyl. La proportion de granulés de caoutchouc dans le mélange de caoutchouc et de résine polyuréthane est judicieusement comprise entre 60 et 90 X en poids, et-elle est de préférence voisine de 65 %. L-'élastomère constitué par la résine polyuréthane formant le second élément du mélange de base du revêtement de sol est un élastomère à haute ténacité, qui est utilisé dans le mélange selon des proportions allant de 10 à 40 % par exemple et qui sont judicieusement de 35 % environ. Cet élastomère peut être - soit une résine polyuréthane monocomposant chargée, dont la polymérisation est assurée sous l'effet de l'humidité de l'air, - soit une résine polyuréthane bicomposant renfermant, d'une part, des polyéthers mélangés de préférence à des charges fi nes inertes de nature appropriée et, d'autre part, un isocya natte sous forme de prépolymère, - soit encore un élastomère époxy polyuréthane renfermant, d'une part, un mélange de résine époxy et de polyuréthane avec des charges fines inertes et, d'autre part, une amine agissant comme durcisseur. Les charges inertes pouvant être ajoutées i l'élasto- mère sont judicieusement des charges de nature silicieuse ou kaolinique, ayant une granulométrie inférieure à 80 microns. De préférence, au moins 50 % des charges ont une grosseur de particules inférieure à 10 microns, et au moins 25 % ont une grosseur inférieure à 4 microns. Afin de faciliter l'application, il est important qu'après le malaxage des divers constituants, le produit obtenu reste manipulable pendant une durée suffisante à la température ambiante, cette durée pouvant être par exemple de l'ordre d'une heure à une température de 20-250C, ce qui correspond à un temps d'application raisonnable. La consistance du mélange dans ces conditions est telle qu'il peut être appliqué facilement sur un sol préparé à l'aide d'une machine classique du genre "finisher", c'est-à-dire à règle étaleuse - niveleuse, selon une épaisseur qui peut aller de 10 à 17 ou 20 mm et qui est judicieusement voisine de 15 mm environ. I1 est bien connu que les résines polyuréthanes sont glissantes par temps de pluie et, suivant l'invention, on remé die à l'inconvénient qui en résulte par l'application, sur le revêtement réalisé suffisamment sec, d'une couche superficielle qui peut être judicieusement constituée par une couche de peinture à film souple sur laquelle on saupoudre avant séchage un granulé formé de petites billes. Suivant une réalisation avantageuse, on utilise un granulé de "Rilsan" ou de matière analogue, les billes du granulé peuvent avoir un diamètre de l'ordre de 200 microns par exemple. La peinture utilisée est de préférence constituée par un polyuréthane monocomposant ou bicomposant, et elle a un allongement à la rupture supérieur à 200 % après évaporation des solvants. Les recherches qui ont abouti à l'invention ont montré que, alors qu'un revêtement formé simplement par le mélange décrit ci-dessus a un coefficient de rugosité Leroux de l'ordre de 0,35, ce qui est nettement insuffisant, le coefficient de rugosité à l'-état humide atteint une valeur supérieure à 0,67 dans le cas du revêtement terminé suivant l'invention. Le revêtement de sol suivant l'invention est de nature perméable et, indépendamment de la pente qui peut être donnée au revêtement proprement dit, il est appliqué judicieusement sur un support capable d'assurer une évacuation des eaux et constitué de préférence par une couche de forme allant-par exemple de 15 à 30 cm d'épaisseur, selon la portance du sous-sol, et qui peut être formée par une couche de grave non gélive. Cette couche de forme, qui peut être éventuellement évitée dans le cas où le revêtement est appliqué sur un terrain stabilisé, est recouverte d'une ou plusieurs couches de liaison en béton bitumeux poreux, d'une épaisseur totale qui est par exemple de l'ordre de 5 cm. Compte tenu de la faible épaisseur de la couche de revêtement proprement dite, on rectifie au besoin la surface du béton bitu mineux ou du support analogue, afin d'éliminer les irrégularités jusqu'à une tolérance de 3-4 mm par exemple. Le revêtement constitué par le mélange mentionné peut s'appliquer sous forme d'un coulis qui est préparé à froid sur le chantier au moyen d'un malaxeur, l'application pouvant être réalisée comme indiqué à l'aide d'une machine du type "finishern. Le revêtement obtenu présente des caractéristiques de souplesse et d'état de surface qui sont particulièrement intéressantes pour la pratique de sports tels que le football, le hockey et les autres sports pratiqués normalement sur gazon, tout en étant d'une longévité suffisante, et il permet en particulier de disposer d'une aire sportive dont l'état est sensiblement constant quelles que soient les conditions atmosphériques. Des modifications peuvent être apportées aux modes de réalisation décrits, dans le domaine des équivalences techniques, sans s'écarter de l'invention. REVENDICATIONS 1.- Revêtement de sol poreux, notamment pour sols sportifs, constitué par des granulés de caoutchouc enrobés avec une résine polyuréthane, caractérisé en ce que les granulés de caoutchouc sont constitués par un caoutchouc de grande souplesse présentant une bonne adhésivité pour la résine et en ce que la surface du revêtement est recouverte d'une couche superficielle anti-glissante. 2.- Revêtement de sol suivant la revendication 1, caractérisé en ce que les granulés de caoutchouc sont formés par du caoutchouc butyl. 3.- Revêtement de sol suivant la revendication 1 ou 2, caractérisé en ce que les granulés de caoutchouc ont une granu lométrie comprise entre 1 et 4 ou entre 2 et 5 mm. 4.- Revêtement de sol suivant la revendication 2 ou 3, caractérisé en ce que les granulés présents dans le revêtement sont produits à partir de pneumatiques de véhicules ou de chambres à air en caoutchouc butyl. 5.- Revêtement de sol suivant 1 1une quelconque des revendications précédentes, caractérisé en ce que le mélange formé par les granulés de caoutchouc et la résine polyuréthane renferme de 60 i 90 X en poids et de préférence 65 X en poids de granulés de caoutchouc. 6.- Revêtement de sol suivant l'une quelconque des revendications précédentes, caractérisé en ce que la résine polyuréthane utilisée est un élastomère à haute ténacité constitué par une résine polyuréthane monocomposant chargée, ou bien une résine polyuréthane bicomposant renfermant des polyéthers mélange gés de préférence à des charges fines et un isocyanate sous forme de prépolymbres, ou bien encore un élastomère époxy polyuréthane renfermant un mélange de résine époxy et de polyuréthane avec des charges fines et une amine agissant comme durcisseur. 7.- Revêtement de sol suivant la revendication 6, caractérisé en ce que le mélange de granulés de caoutchouc et de polyuréthane renferme de 10 à 40 % et de préférence environ 35 X de polyuréthane. 8.- Revêtement de sol suivant l'une quelconque des revendications précédentes, caractérisé en ce que la couche superficielle anti-glissante est formée par un film souple analogue à une peinture, renfermant de petites billes de granulés. 9.- Revêtement de sol suivant la revendication 8, carac- térisé en ce que les billes de granulés sont forées par des billes de Rilsan. 10.- Revêtement de sol suivant la revendication B ou 92 caractérisé en ce que les billes de granulés ont un diamètre de l'ordre de 200 microns.